(57)【特許請求の範囲】
【請求項１】
Ｐ2Ｏ5  １５〜４０質量％、
Ｌｉ2Ｏ  ３．３〜１０質量％、
Ｎａ2Ｏ  ０〜２０質量％、
Ｋ2Ｏ  ０〜２０質量％、
但し、Ｌｉ2Ｏ、Ｎａ2Ｏ及びＫ2Ｏの合計含有量が５〜２０質量％、
ＴｉＯ2  ２質量％を超えて１５質量％以下、
ＣａＯ  ０〜１５質量％、
ＢａＯ  ０〜３２質量％、
ＳｒＯ  ０〜２０質量％、
ＺｎＯ  ０〜１５質量％、
Ｂｉ2Ｏ3  ０〜３質量％未満、
Ｎｂ2Ｏ5  ０〜３１．５質量％、
ＷＯ3 １５．６〜２０質量％未満、
Ｓｂ2Ｏ3  ０〜１質量％、を含有し、
Ｂ2Ｏ3を含有せず、屈折率ｎｄが１．７〜２．０、アッベ数νｄが１６〜３２の範囲の光学恒数を有し、ガラス転移温度Ｔｇが５４０℃以下であることを特徴とする光学ガラス。
【請求項２】
ＰｂＯ、Ａｓ2Ｏ3、ＴｅＯ2及びフッ化物のいずれの成分も含有しないことを特徴とする請求項１に記載の光学ガラス。
【請求項３】
請求項１又は２に記載の光学ガラスからなることを特徴とする光学素子。
【請求項４】
成形金型に滴下した溶融ガラス滴をプレス成形して製造したことを特徴とする請求項３に記載の光学素子。
【発明の詳細な説明】
【技術分野】
【０００１】
本発明は光学ガラス及び該光学ガラスからなる光学素子に関し、特に、高屈折率且つ高分散の光学恒数を有し、プレス成形に適した光学ガラス及び該光学ガラスをプレス成形して製造した光学素子に関する。
【背景技術】
【０００２】
ＣＤ、ＤＶＤ、ＢＤ、ＨＤ−ＤＶＤなどの光ピックアップレンズ、携帯電話に搭載される撮像用レンズなど、種々の光学ガラスからなる光学素子が広く用いられている。近年では、光ディスク記録再生装置やカメラ付き携帯電話の急速な普及に伴って、このような光学ガラスからなる光学素子の需要が急速に拡大しており、かかる光学素子の生産性の向上と低コスト化が要求されている。そのため、このような光学素子の製造方法として、従来の研磨による方法に比べて製造工程が少なく、その結果短時間且つ安価に光学素子を製造することができるプレス成形法が広く用いられるようになってきた。
【０００３】
プレス成形法は、再加熱方式とダイレクトプレス方式とに大別できる。再加熱方式は最終製品に近似した形状を有するゴブプリフォームあるいは研磨プリフォームを作製した後、該プリフォームを成形金型とともにガラスの屈伏温度Ａｔ以上に再度加熱してプレス成形することにより最終製品形状とする方式である。
【０００４】
一方、ダイレクトプレス方式は、ガラスのガラス転移温度Ｔｇ近傍の温度に加熱した成形金型の上に、ガラス溶融槽から滴下ノズルを介して溶融ガラス滴を滴下し、滴下した溶融ガラス滴が冷却されて固化するまでの間にプレス成形することにより最終製品形状とする方式である。この方法は成形金型等の加熱と冷却を繰り返す必要がなく、溶融ガラス滴から直接最終製品である光学素子を製造することができるので、１回の成形に要する時間を非常に短く、上述の再加熱方式と比べても更に高い生産性が期待できることから注目されている。
【０００５】
このように、プレス成形法においては、成形金型をガラスの屈伏温度Ａｔ以上（再加熱方式）あるいはガラス転移温度Ｔｇ近傍（ダイレクトプレス方式）の温度に加熱する必要がある。そのため、ガラスの屈伏温度Ａｔやガラス転移温度Ｔｇが高いほど、成形金型の劣化が進行しやすく、成形金型の寿命が短くなるため生産コストの上昇を招くことになる。従って、プレス成形法に用いる光学ガラスとしては、屈伏温度Ａｔやガラス転移温度Ｔｇができるだけ低いものが望ましい。特に、ダイレクトプレス方式の場合には、ガラス転移温度Ｔｇの低い（例えば、５４０℃以下）光学ガラスを用いることで、大気中での成形が可能となり、製造設備を簡素化することができるため、生産コストを低く抑えることができる。
【０００６】
また、製造時の作業環境に配慮し、作業者の安全性を確保するという観点から、ＰｂＯ、Ａｓ2Ｏ3、ＴｅＯ2、フッ化物は含有しないことが望ましい。
【０００７】
高屈折率、高分散で、且つ、ガラス転移温度Ｔｇの低い光学ガラスが、従来、いくつか提案されている（例えば、特許文献１、２参照）。
【特許文献１】特開２００５−３０６７３３号公報
【特許文献２】特開２００６−１３１４８０号公報
【発明の開示】
【発明が解決しようとする課題】
【０００８】
しかしながら、特許文献１、２に記載された光学ガラスを用いて、ダイレクトプレス方式により光学素子を製造する場合、繰り返しプレスを行っていくと製造された光学素子の光学面に曇りが発生するという問題があった。
【０００９】
この曇りは、成形金型が溶融ガラス滴と直接接触する際に、微量のガラス成分が成形金型に付着し、次に製造する光学素子の表面にこのガラス成分が再付着することによって発生するのではないかと考えられる。その後、更にプレスを繰り返すと、付着物によって成形金型の表面の粗さが増大し、それが光学素子に転写するため、光学素子の表面粗さが大きくなるという問題も発生した。
【００１０】
また、これらの光学ガラスを再加熱方式に用いた場合においても、繰り返しプレスを行うことで、光学素子の光学面に同様の曇りが発生するという問題があった。
【００１１】
本発明は上記のような技術的課題に鑑みてなされたものであり、本発明の目的は、高屈折率且つ高分散の光学恒数を有し、繰り返しプレスを行っても光学素子に曇りが発生しにくく、プレス成形法による光学素子の製造に適した光学ガラスを提供することである。また、本発明の別の目的は、かかる光学ガラスからなり、プレス成形法によって生産性良く低コストで製造することができる光学素子を提供することである。
【課題を解決するための手段】
【００１２】
上記の課題を解決するために、本発明は以下の特徴を有するものである。
【００１３】
１．  Ｐ2Ｏ5  １５〜４０質量％、Ｌｉ2Ｏ  ３．３〜１０質量％、Ｎａ2Ｏ  ０〜２０質量％、Ｋ2Ｏ  ０〜２０質量％、但し、Ｌｉ2Ｏ、Ｎａ2Ｏ及びＫ2Ｏの合計含有量が５〜２０質量％、ＴｉＯ2  ２質量％を超えて１５質量％以下、ＣａＯ  ０〜１５質量％、ＢａＯ  ０〜３２質量％、ＳｒＯ  ０〜２０質量％、ＺｎＯ  ０〜１５質量％、Ｂｉ2Ｏ3  ０〜３質量％未満、Ｎｂ2Ｏ5  ０〜３１．５質量％、ＷＯ3 １５．６〜２０質量％未満、Ｓｂ2Ｏ3  ０〜１質量％、を含有し、Ｂ2Ｏ3を含有せず、屈折率ｎｄが１．７〜２．０、アッベ数νｄが１６〜３２の範囲の光学恒数を有し、ガラス転移温度Ｔｇが５４０℃以下であることを特徴とする光学ガラス。
【００１４】
２．  ＰｂＯ、Ａｓ2Ｏ3、ＴｅＯ2及びフッ化物のいずれの成分も含有しないことを特徴とする前記１に記載の光学ガラス。
【００１６】
３．  前記１又は２に記載の光学ガラスからなることを特徴とする光学素子。
【００１７】
４．  成形金型に滴下した溶融ガラス滴をプレス成形して製造したことを特徴とする前記３に記載の光学素子。
【発明の効果】
【００１８】
本発明の光学ガラスは、所定の成分を含有しているため、高屈折率且つ高分散の光学恒数を有し、ガラス転移温度Ｔｇが低く、繰り返しプレスを行っても光学素子に曇りが発生しにくいという特性を有している。従って、プレス成形法によって生産性良く低コストで光学素子を製造することができ、中でも、ダイレクトプレス方式によって特に高い生産性と低いコストで光学素子を製造することができる。
【発明を実施するための最良の形態】
【００１９】
本発明者は、前記目的を達成すべく鋭意検討を重ねた結果、Ｂ2Ｏ3を含有しない光学ガラスを用いることで曇りの発生を抑制できるという知見を得た。これは、Ｂ2Ｏ3を含有しないために、溶融ガラス滴が成形金型と接触する際に、ガラス成分が成形金型に付着しにくくなるためであると考えられる。このような知見に基づいて更に検討を重ねた結果、Ｐ2Ｏ5−ＴｉＯ2−アルカリ金属酸化物系のガラス組成において、各成分を所定の割合とすることにより、曇りの発生を抑制すると共に、高屈折率且つ高分散の光学恒数を有し、プレス成形法による光学素子の製造に適した特性を有する光学ガラスが得られることを見いだした。
【００２０】
すなわち、本発明の光学ガラスは、上記のように各成分を所定の割合で含有しているため、屈折率ｎｄが１．７〜２．０、アッベ数νｄが１６〜３２の範囲の光学恒数を有し、ガラス転移温度Ｔｇが５４０℃以下であり、繰り返しプレスを行っても光学素子に曇りが発生しにくいという特性を有している。また、ＰｂＯ、Ａｓ2Ｏ3、ＴｅＯ2及びフッ化物のいずれの成分も含有しないため、製造時の安全性にも問題がない。従って、本発明の光学ガラスを用いることで、プレス成形法によって生産性良く低コストで光学素子を製造することができる。
【００２１】
（ガラス成分）
次に、本発明の光学ガラスに含まれる各成分の含有量を前記のように限定した理由について詳細に説明する。
【００２２】
ガラス成分としてＢ2Ｏ3を含有すると、ガラスが成形金型に非常に付着しやすくなり、繰り返しプレスを行うことで光学素子に曇りが発生する。そのため、本発明の光学ガラスでは、Ｂ2Ｏ3を含有しないこととした。但し、他成分の原料に不純物として含有される程度の微量の含有は許容される。この場合、Ｂ2Ｏ3の含有量は、１０００ｐｐｍ（質量比）未満が好ましく、７００ｐｐｍ（質量比）未満がより好ましい。
【００２３】
Ｐ2Ｏ5はガラス形成酸化物であるが、含有量が４０質量％を超えると屈折率ｎｄが低くなる。また、１５質量％未満ではガラスが失透しやすくなる。このため、Ｐ2Ｏ5の含有量は１５〜４０質量％の範囲とする必要がある。その中でも２０〜３６質量％の範囲がより好ましい。
【００２４】
Ｒ2Ｏ（アルカリ金属酸化物）成分であるＬｉ2Ｏ、Ｎａ2Ｏ、Ｋ2Ｏは、いずれもガラス転移温度Ｔｇを低下させると共に、ガラスを失透しにくくし、比較的低温でガラス化させる効果がある。しかし、Ｒ2Ｏ成分の合計含有量が３質量％未満ではそれらの効果が十分ではなく、３０質量％を超えると逆にガラスが失透しやすくなる。このため、Ｒ2Ｏ成分（Ｌｉ2Ｏ、Ｎａ2Ｏ及びＫ2Ｏ）の合計含有量は３〜３０質量％の範囲とする必要がある。その中でも５〜２０質量％の範囲がより好ましい。
【００２５】
また、Ｌｉ2Ｏは含有量が１０質量％を超えるとガラスの耐久性が悪化する。このため、Ｌｉ2Ｏの含有量は０〜１０質量％の範囲（但し、０を含む）とする。Ｎａ2ＯとＫ2Ｏは、それぞれの含有量が２０質量％を超えると屈折率ｎｄが低下する。このため、Ｎａ2ＯとＫ2Ｏの含有量は、それぞれ０〜２０質量％の範囲（但し、０を含む）とする。ただし、請求項１に記載の発明では、Ｌｉ2Ｏの含有量を３．３〜１０質量％とする。
【００２６】
ＴｉＯ2は、目的とする高屈折率、高分散の光学恒数を得るために不可欠な成分であり、ガラスの失透を防ぎ安定化させる効果もある。しかし、ＴｉＯ2の含有量が２質量％以下ではそれらの効果が十分ではなく、逆に１５質量％を超えるとガラスが着色しやすくなり、ガラス転移温度Ｔｇも上昇してしまう。このため、ＴｉＯ2の含有量は２質量％を超えて１５質量％以下とする必要がある。
【００２７】
ＣａＯは、屈折率ｎｄを高め、且つ、ガラス転移温度Ｔｇを低下させる効果がある。しかし、ＣａＯの含有量が１５質量％を超えるとガラスが不安定になる。そのため、ＣａＯの含有量は０〜１５質量％の範囲（但し、０を含む）とする必要がある。その中でも、０〜１０質量％の範囲（但し、０を含む）がより好ましい。
【００２８】
ＢａＯは、屈折率ｎｄを高め、ガラスを安定にする効果がある。しかし、ＢａＯの含有量が３２質量％を超えると高分散の特性を維持するのが困難になる。そのため、ＢａＯの含有量は０〜３２質量％の範囲（但し、０を含む）とする必要がある。
【００２９】
ＳｒＯは、ＢａＯと同様に、屈折率ｎｄを高め、ガラスを安定にする効果がある。しかし、ＳｒＯの含有量が２０質量％を超えるとガラスが失透しやすくなる。そのため、ＳｒＯの含有量は０〜２０質量％の範囲（但し、０を含む）とする必要がある。
【００３０】
ＺｎＯは、屈折率ｎｄを高め、且つ、ガラス転移温度Ｔｇを低下させる効果がある。しかし、ＺｎＯの含有量が１５質量％を超えるとガラスが失透しやすくなる。そのため、ＺｎＯの含有量は０〜１５質量％の範囲（但し、０を含む）とする必要がある。
【００３１】
Ｂｉ2Ｏ3は、屈折率ｎｄを高め、且つ、高分散の特性を得ることができ、また、ガラス転移温度Ｔｇを低下させ、ガラスを失透しにくくする効果がある。しかし、Ｂｉ2Ｏ3の含有量が３質量％以上になると、ガラスが成形金型に付着しやすくなる。そのため、Ｂｉ2Ｏ3の含有量は０〜３質量％未満の範囲（但し、０を含む）とする必要がある。
【００３２】
Ｎｂ2Ｏ5は、ガラスの屈折率ｎｄを高め、且つ、高分散の特性を得ることができ、ガラスの耐久性を高める効果がある。しかし、Ｎｂ2Ｏ5の含有量が５０質量％を超えるとガラスが失透しやすくなり、また、ガラス転移温度Ｔｇが高くなる。そのため、Ｎｂ2Ｏ5の含有量は０〜５０質量％の範囲（但し、０を含む）とする必要がある。その中でも、０〜４０質量％の範囲（但し、０を含む）がより好ましい。ただし、請求項１に記載の発明では、Ｎｂ2Ｏ5の含有量を０〜３１．５質量％とする。
【００３３】
ＷＯ3は、ガラスの屈折率ｎｄを高め、且つ、高分散の特性を得ることができる。また、ガラス転移温度Ｔｇを低下させる効果もある。しかし、ＷＯ3の含有量が２０質量％以上になると、ガラスが成形金型に付着しやすくなる。そのため、ＷＯ3の含有量は０〜２０質量％未満の範囲（但し、０を含む）とする必要がある。その中でも、０〜１８質量％の範囲（但し、０を含む）がより好ましい。ただし、請求項１に記載の発明では、ＷＯ3の含有量を１５．６〜２０質量％未満とする。
【００３４】
Ｓｂ2Ｏ3は、脱泡や着色防止の目的で使用することができる。本発明の光学ガラスにおけるＳｂ2Ｏ3の含有量は０〜１質量％（但し、０を含む）である。
【００３５】
また、本発明の光学ガラスにおいては、一般的に光学ガラスに使用されることのある成分のうち、上記各成分以外の成分（例えば、ＳｉＯ2、ＭｇＯ、Ｙ2Ｏ3、Ａｌ2Ｏ3、Ｔａ2Ｏ5など）は含有しないことが好ましい。但し、本発明の光学ガラスの特性に影響を与えない程度に含有することは許容される。この場合、Ｐ2Ｏ5、Ｌｉ2Ｏ、Ｎａ2Ｏ、Ｋ2Ｏ、ＴｉＯ2、ＣａＯ、ＢａＯ、ＳｒＯ、ＺｎＯ、Ｂｉ2Ｏ3、Ｎｂ2Ｏ5、ＷＯ3及びＳｂ2Ｏ3の合計含有量が９５質量％以上であることが好ましく、９８質量％以上であることがより好ましい。
【００３６】
更に、ＰｂＯ、Ａｓ2Ｏ3、ＴｅＯ2及びフッ化物については、製造時の作業環境に配慮し、作業者の安全性を確保するという観点から、何れの成分も含有しないことが好ましい。
【００３７】
（プレス成形）
本発明の光学素子は上記光学ガラスをプレス成形することによって作製され、ＣＤやＤＶＤなどの光ピックアップレンズ、デジタルカメラや携帯電話に搭載される撮像用レンズ、レーザービームプリンタなどのコリメータレンズの他、各種ミラーやプリズムなどとして用いることができる。上述のように本発明の光学ガラスはプレス成形法に適した特性を有しているため、プレス成形法によって生産性良く低コストで光学素子を製造することができる。
【００３８】
プレス成形法は、再加熱方式でもダイレクトプレス方式でもよいが、ダイレクトプレス方式によって特に高い生産性で光学素子を製造することができる。以下、ダイレクトプレス方式を例に挙げて本発明の光学ガラスからなる光学素子の製造方法について説明する。
【００３９】
ダイレクトプレス方式は、予め所定温度に加熱した成形金型の上に、ガラス溶融槽から滴下ノズルを介して溶融ガラス滴を滴下し、滴下した溶融ガラス滴が冷却されて固化するまでの間にプレス成形することにより最終製品形状とする方式である。
【００４０】
成形金型は、光学素子に良好な光学面を転写できるよう予め所定温度に加熱しておく。製造する光学素子の形状や大きさ等種々の条件によって異なるが、光学ガラスのガラス転移温度Ｔｇ近傍の温度（例えば、Ｔｇ−５０℃からＴｇ＋５０℃）に設定するのが一般的である。そのため、通常は、光学ガラスのガラス転移温度Ｔｇが高いほど、成形金型の加熱温度を高くする必要があり、成形金型の劣化が激しくなる。成形金型の劣化を抑える観点からは、光学ガラスのガラス転移温度Ｔｇはできるだけ低いことが好ましい。本発明の光学ガラスは、ガラス転移温度Ｔｇが５４０℃以下と非常に低いため、成形金型の劣化を効果的に抑制することができ、高い生産性で光学素子を製造することができる。
【００４１】
成形金型の材質は、耐熱合金（ステンレス等）、炭化タングステンを主成分とする超硬材料、各種セラミックス（炭化珪素、窒化珪素、窒化アルミニウム等）、カーボンを含む複合材料など、ガラス製の光学素子を加圧成形するための成形金型として公知の材質の中から適宜選択して用いることができる。また、これらの表面に各種金属やセラミックス、カーボンなどの保護膜を形成したものを用いることもできる。
【００４２】
溶融ガラス滴は、滴下ノズルの先端に溜まった溶融ガラスが所定の質量となった時点で滴下ノズルから自然に分離、滴下する。通常は、０．１ｇから２ｇ程度の溶融ガラス滴の滴下が可能である。
【００４３】
また、溶融ガラス滴を滴下ノズルから成形金型に直接滴下するのではなく、滴下ノズルから滴下させた溶融ガラス滴を貫通細孔を設けた部材に衝突させ、衝突した溶融ガラス滴の一部を微小滴として貫通細孔を通過させて成形金型に滴下させてもよい。それにより、例えば０．００１ｇ〜０．５ｇといった微小な光学素子の製造が可能となる。また、貫通細孔の直径を変更することによって、滴下ノズルを交換することなく溶融ガラス滴の質量を調整することができ、多種の光学素子を効率よく製造することができるため好ましい。この方法は、特開２００２−１５４８３４号公報に詳細に記載されている。
【００４４】
溶融ガラス滴が成形金型に滴下された後、上下一対の成形金型で溶融ガラス滴をプレス成形して光学素子を得る。成形金型による加圧の間、溶融ガラス滴は主に成形金型との接触面からの放熱によって急速に冷却・固化して光学素子となる。プレスの荷重及び時間は、製造する光学素子のサイズ等に応じて適宜設定すればよい。通常、プレス荷重は２００Ｎ〜６０００Ｎの範囲、プレス時間は数秒〜数十秒の範囲が好適とされている。
【実施例】
【００４５】
以下に、実施例を挙げて本発明を更に具体的に説明する。なお、本発明はこれら実施例によって何ら限定されるものではない。また、実施例２，４はＮｂ2Ｏ5の含有量が請求項１に記載の範囲を外れているため、この点で実施例２，４は本発明の単なる参考例であり、本発明に属さないものである。
【００４６】
本発明の組成範囲内の光学ガラス７種類（実施例１〜７）、及び、本発明の組成範囲外の光学ガラス２種類（比較例１、２）を作製した。実施例１〜７のガラス組成を表１に、比較例１、２のガラス組成を表２にそれぞれ示す。なお、比較例１は前述の特許文献１に記載された実施例２９、比較例２は特許文献２に記載された実施例５をそれぞれ追試したものである。
【００４７】
【表１】
0005056332.tif 000002
【００４８】
【表２】
0005056332.tif 000003
【００４９】
先ず、酸化物原料、炭酸塩原料、硝酸塩原料、リン酸塩原料など、一般的なガラス原料を用いて、表１、表２に示すガラス組成となるようにガラスの原料を調合し、粉末状態で十分に混合して調合原料とした。これを、９００℃〜１３００℃に加熱された溶融槽に投入し、溶融、清澄、撹拌均質化した後、予め加熱された鉄製の鋳型に鋳込み、徐冷して各サンプルを製造した。
【００５０】
次に、製造した各サンプルについて、屈折率ｎｄ（ヘリウムｄ線（波長５８７．５６ｎｍ）に対する屈折率）、アッベ数νｄ、ガラス転移温度Ｔｇを測定した。測定結果を表１、表２に併せて示す。
【００５１】
ここで、屈折率ｎｄ、アッベ数νｄ、ガラス転移温度Ｔｇの測定は、日本光学硝子工業会規格（ＪＯＧＩＳ）に規定された試験方法に準じて行った。屈折率ｎｄとアッベ数νｄは、上述のように鋳型に鋳込んだガラスを室温（２５℃）まで−５０℃／時間の冷却速度で徐冷したサンプルを、カルニュー光学工業社製の測定装置「ＫＰＲ−２００」を用いて測定した。また、ガラス転移温度Ｔｇは、セイコーインスツルメンツ社製の熱機械的分析装置「ＴＭＡ／ＳＳ６０００」を用いて、毎分１０℃の昇温条件で測定した。
【００５２】
更に、それぞれの光学ガラスを用いて、ダイレクトプレス方式により両平形状の光学素子を作製した。図１は、使用した成形装置１０を模式的に示した図である。図１（ａ）は溶融ガラス滴を滴下している状態を、図１（ｂ）はプレス時の状態を、それぞれ示している。
【００５３】
溶融槽１１内の溶融ガラス２１は、撹拌棒１３によって撹拌、均一化した。溶融ガラス滴は、溶融槽１１の下部に連結された滴下ノズル１２の先端に溜まった溶融ガラスが所定の質量となった時点で滴下ノズル１２から自然に分離、滴下する。滴下ノズル１２から滴下した溶融ガラス滴２２を、貫通細孔１７を設けた板状部材１４に衝突させ、衝突した溶融ガラス滴２２の一部が貫通細孔１７を通過することで得られる微小な溶融ガラス滴２３を下型１６の上に滴下した（図１（ａ））。その後、下型１６の上に滴下した溶融ガラス滴２３を上型１５及び下型１６でプレスし（図１（ｂ））、光学素子２４を製造した。
【００５４】
実施例１〜７、及び比較例１、２の各光学ガラスについて、それぞれ６００個ずつの光学素子を作製し、３００個目に製造した光学素子と、６００個目に製造した光学素子の表面の曇りの有無を評価した。評価は暗室内での透過光観察により行い、曇りが観察されたものを×、曇りが観察されなかったものを○とした。評価結果を表１及び表２に併せて示す。
【００５５】
表１に示すように、実施例１〜７の光学ガラスは、いずれも屈折率ｎｄが１．７〜２．０、アッベ数νｄが１６〜３２の範囲の光学恒数を有していた。また、ガラス転移温度Ｔｇが５４０℃以下であり、６００個のプレスを行っても光学素子に曇りが発生せず、プレス成形法によって生産性良く光学素子を製造できることが確認された。
【００５６】
これに対し、表２に示すように、比較例１、２の光学ガラスはいずれも３００個のプレスを行った時点で光学素子に曇りが発生した。
【図面の簡単な説明】
【００５７】
【図１】実施例で使用した成形装置を模式的に示した図である。
【符号の説明】
【００５８】
１０  成形装置
１１  溶融槽
１２  滴下ノズル
１３  撹拌棒
１４  板状部材
１５  上型
１６  下型
２１  溶融ガラス
２２、２３  溶融ガラス滴
２４  光学素子
【図１】
0005056332.tif 000004